(57)【要約】【課題】初期防曇性及び防曇持続性に優れ、かつ保温性にも優れる農業用フイルムを提供する。【解決手段】熱可塑性樹脂に、Ｓｉ、Ｌｉ、Ｋ及びＡｌから選ばれる少なくとも２種以上の金属を有し、水素イオン指数が６〜８、平均粒子径が０．１〜２．０μｍである複合無機化合物（Ａ）を０．１〜２０重量％、光安定剤及び／又は紫外線吸収剤（Ｂ）を０．０１〜５重量％及び防曇剤（Ｃ）を０．１〜５重量％の割合で配合した熱可塑性樹脂組成物からなるフイルム層を含む農業用フイルム。【選択図】　　なし【特許請求の範囲】
【請求項１】
熱可塑性樹脂に、Ｓｉ、Ｌｉ、Ｋ及びＡｌから選ばれる少なくとも２種以上の金属を有し、水素イオン指数が６〜８、平均粒子径が０．１〜２．０μｍである複合無機化合物（Ａ）を０．１〜２０重量％、光安定剤及び／又は紫外線吸収剤（Ｂ）を０．０１〜５重量％及び防曇剤（Ｃ）を０．１〜５重量％の割合で配合した熱可塑性樹脂組成物からなるフイルム層を含む農業用フイルム。
【請求項２】
熱可塑性樹脂が、ポリオレフィン系樹脂である請求項１記載の農業用フイルム。
【請求項３】
ポリオレフィン系樹脂が、エチレンの重合体又は共重合体である請求項２記載の農業用フイルム。
【請求項４】
エチレンの共重合体が、酢酸ビニル含量が３〜２０重量％、１９０度、２１６０ｇ荷重におけるメルトフローレートが０．５〜１０ｇ／１０分のエチレン・酢酸ビニル共重合体である請求項３記載の農業用フイルム。
【請求項５】
上記フイルム層として、さらに酸化防止剤、防霧剤、融着防止剤、アンチブロッキング剤、スリップ剤、保温剤及び分散向上剤から選ばれる少なくとも１種の添加剤を配合した熱可塑性樹脂組成物を使用することを特徴とする請求項１〜４記載の農業用フイルム。
【請求項６】
熱可塑性樹脂を基材とする多層構成からなり、その少なくとも１層として上記フイルム層を使用することを特徴とする請求項１〜５記載の農業用フイルム。
【請求項７】
内層として、上記フイルム層を使用することを特徴とする請求項６記載の農業用フイルム。
【発明の詳細な説明】
【０００１】
【発明の属する技術分野】
本発明は、保温性、防曇性、耐光性、防霧性等のバランスに優れた農業用フイルムに関する。
【０００２】
【従来の技術】
農業用ハウスやトンネルハウスなどを使用する温室栽培においては、保温及び風防などのために透明な熱可塑性樹脂製農業用フイルムが被覆材として使用されている。これら熱可塑性樹脂として塩化ビニル樹脂やポリエチレン、エチレン・酢酸ビニル共重合体等のポリオレフィン系樹脂が主として使用されている。この内、塩化ビニル樹脂は、強靭で保温性、透明性等が優れているが、可塑剤のブリードにより表面が汚れ易く経時的に光線透過率が低下することや低温耐衝撃性に劣るため寒冷地では使用できないという問題点を有している。加えて使用後の廃棄処理において、焼却すると腐食性ガスを発生するという問題点も抱えている。このため、これらの問題点を有せず、防汚性、透明持続性、低温耐衝撃性等に優れたポリオレフィン系樹脂が多用されるようになってきた。
【０００３】
ポリオレフィン系樹脂を使用する場合には、農業用フイルムとして充分な保温性と防曇性を付与するために添加剤を配合することが必要であり、従来種々の添加剤処方が提案されてきた。従来提案されている保温剤の中では、保温性が優れ、また防曇持続性に効果的なものもあったが、その程度が必ずしも満足すべきものではなかった。また保温剤の種類によっては、フイルム展張直後のみの現象ではあるが初期防曇時に白化したり、防霧剤を配合しても初期防霧性が充分でなかったりするものがあった。
【０００４】
さらにポリオレフィン系樹脂や塩化ビニル樹脂は紫外線により劣化しそのままでは長期使用に耐えないため、紫外線吸収剤やヒンダードアミン系光安定剤を配合することにより、その欠点を補ってきた。しかしながら従来の添加剤処方によれば、酸性雨あるいは農薬散布や硫黄燻蒸などにより大きく影響を受けて性能が低下するため、このような環境下においても有効な光安定化処方が求められていた。農業用フイルムにおいては、この外、使用箇所によっては種々の物性改良のために、酸化防止剤、防霧剤、融着防止剤その他諸々の添加剤を配合することがあった。
【０００５】
【発明が解決しようとする課題】
本発明者らはかかる現状に鑑み、鋭意検討を重ねた結果、特定の保温剤、光安定剤及び／又は紫外線吸収剤並びに防曇剤を併用配合することにより、初期防曇性及び防曇持続性に優れ、かつ保温性にも優れる農業用フイルムが得られることを見出すに至った。この処方によればまた、防霧剤を配合する場合において、初期防霧性にも優れることを見出すに至った。
【０００６】
【課題を解決するための手段】
すなわち本発明によれば、熱可塑性樹脂に、Ｓｉ、Ｌｉ、Ｋ及びＡｌから選ばれる少なくとも２種以上の金属を有し、水素イオン指数が６〜８、平均粒子径が０．１〜２．０μｍである複合無機化合物（Ａ）を０．１〜２０重量％、光安定剤及び／又は紫外線吸収剤（Ｂ）を０．０１〜５重量％及び防曇剤（Ｃ）を０．１〜５重量％の割合で配合した熱可塑性樹脂組成物からなるフイルム層を含む農業用フイルムが提供される。このような農業用フイルムは、前記熱可塑性樹脂組成物からなるフイルム層の単層のフイルムであってもよく、またこのようなフイルム層を１層以上有する多層フイルムであってもよい。多層フイルムの場合には、複数の前記熱可塑性樹脂組成物からなるフイルム層のみから構成されていてもよく、前記熱可塑性樹脂組成物からなるフイルム層の１層又は複数の層とその他の熱可塑性樹脂フイルム層を１層又は複数層が含まれるものであってもよい。
【０００７】
【発明の実施の形態】
本発明の農業用フイルムに使用される熱可塑性樹脂基材としては、オレフィンの単独重合体、オレフィン同士の共重合体、オレフィンと極性モノマーの共重合体などのポリオレフィン系樹脂がとくに好適であり、とりわけ好適なものは、エチレンの単独重合体、エチレンと炭素数３以上のαーオレフィンとの共重合体、エチレンと極性モノマーの共重合体などのエチレン（共）重合体である。より具体的には高・中密度ポリエチレン、高圧法低密度ポリエチレン、直鎖低密度ポリエチレンとして知られているエチレンとα−オレフィンの共重合体、エチレンと酢酸ビニル、（メタ）アクリル酸又はその塩、（メタ）アクリル酸エステルなどの極性モノマーとの共重合体などを挙げることができる。
【０００８】
高圧法低密度ポリエチレン及び直鎖低密度ポリエチレンにおいては、透明性、フイルム強度、加工性などを考慮すると、密度が９００〜９３５ｋｇ／ｍ３、好ましくは９１０〜９３０ｋｇ／ｍ３、１９０℃、２１６０ｇ荷重におけるメルトフローレート（ＭＦＲ）が０．１〜２０ｇ／１０分、好ましくは０．５〜５．０ｇ／１０分のものを使用するのが望ましい。ここに直鎖低密度ポリエチレンにおいてエチレンと共重合させるαーオレフィンとしては、透明性やフイルム強度などを考慮すると、炭素数４〜１０のもの、例えば１−ブテン、１−ペンテン、１−ヘキセン、１−オクテン、１−デセン、４−メチル−１−ペンテンなどから選ばれるものが好ましい。直鎖低密度ポリエチレンにおいてはまた、いかなる触媒系を使用して製造されたものであってもよく、例えば高活性チタン触媒成分と有機アルミニウム化合物触媒成分からなる触媒を代表例とするマルチサイト触媒やメタロセン触媒成分とアルミノオキサン触媒成分からなる触媒を代表例とするシングルサイト触媒を用いて製造されたものなどを使用することができる。
【０００９】
エチレン・極性モノマー共重合体としては、透明性、柔軟性、フイルム強度、防曇剤のような各種添加剤との親和性、加工性などを考慮すると、酢酸ビニル含量が３〜３３重量％、好ましくは３〜２０重量％、１９０℃、２１６０ｇ荷重のＭＦＲが０．１〜２０ｇ／１０分、好ましくは０．５〜１０ｇ／１０分のエチレン・酢酸ビニル共重合体を使用するのが最も好ましい。
【００１０】
エチレン・極性モノマー共重合体の他の好ましい例として、アクリル酸メチル、アクリル酸エチル、アクリル酸イソブチル、アクリル酸ｎ−ブチル、メタクリル酸メチルなどの（メタ）アクリル酸エステル含量が３〜３３重量％、好ましくは３〜２０重量％、１９０℃、２１６０ｇ荷重のＭＦＲが０．１〜２０ｇ／１０分、好ましくは０．５〜１０ｇ／１０分のエチレン・（メタ）アクリル酸エステル共重合体を挙げることができる。
【００１１】
上記熱可塑性樹脂の他の例としてはまた、ポリアミド、ポリエステル、ポリ塩化ビニル、スチレン系重合体などを例示することができる。
【００１２】
本発明の農業用フイルムにおいて使用される複合無機化合物（Ａ）は、Ｓｉ、Ｌｉ、Ａｌ及びＫから選ばれる金属を少なくとも２種以上含有し、水素イオン指数が６〜８、平均粒子径が０．１〜２．０μｍのものである。このような複合無機化合物を適量使用することにより、充分な透明性、保温性を維持するとともに、初期防曇時の白化を防止し、防霧剤を配合した場合に初期防霧性が優れ、かつ防曇剤、防霧剤の効果を長期にわたって発揮させることができる。
【００１３】
複合無機化合物（Ａ）として具体的には、Ｌｉ、Ｎａ、Ｋなどのアルカリ金属、Ｍｇ及びＡｌから選ばれる２種以上の金属と珪酸根、縮合珪酸根、炭酸根、硫酸根及び水酸基から選ばれる２種以上のアニオン成分とから構成される複合化合物、Ｌｉ、Ｎａ、Ｋなどのアルカリ金属及びＭｇから選ばれる２種以上の金属とアルミノ珪酸根とからなる複合化合物などを挙げることができる。より具体的には、珪酸リチウム・水酸化アルミニウム・珪酸マグネシウム複合化合物（例えばＬｉＳｉＯ３として１５〜２０重量％、Ａｌ（ＯＨ）３として５７〜６７重量％、ＳｉＯ２として１１〜２６重量％、ＭｇＯとして０．５〜２．５重量％の複合化合物）、炭酸リチウム・硫酸リチウム・炭酸マグネシウム・水酸化マグネシウム・水酸化アルミニウム複合化合物、ナトリウム・カリウムアルミノ珪酸塩などを例示することができる。
【００１４】
このような複合無機化合物（Ａ）は、高級脂肪酸、高級脂肪酸塩、高級アルコール、高級脂肪酸アミド、チタンカップリング剤、シランカップリング剤などで表面処理されたものであってもよい。
【００１５】
このような複合無機化合物（Ａ）の配合量は、フイルム層を構成する熱可塑性樹脂中、０．１〜２０重量％、好ましくは０．２〜１０重量％の範囲である。
【００１６】
本発明の（Ｂ）成分として使用可能な光安定剤としては、例えば４−アセトキシー２，２，６，６−テトラメチルピペリジン、４−ステアロイルオキシー２，２，６，６−テトラメチルピペリジン、４−アクリロイルオキシー２，２，６，６−テトラメチルピペリジン、４−ベンゾイルオキシ−２，２，６，６−テトラメチルピペリジン、４−ベンジルオキシー２，２，６，６−テトラメチルピペリジン、４−シクロヘキサノイルオキシ−２，２，６，６−テトラメチルピペリジン、４−（フェニルアセトキシ）−２，２，６，６−テトラメチルピペリジン、４−（ｏ−クロロベンゾイルオキシ）−２，２，６，６−テトラメチルピペリジン、４−（フェノキシアセトキシ）−２，２，６，６−テトラメチルピペリジン、４−（フェニルカルバモイルオキシ）−２，２，６，６−テトラメチルピペリジン、４−（ｐ−トルエンスルホニルオキシ）−２，２，６，６−テトラメチルピペリジン、４−ニコチノイルオキシ−２，２，６，６−テトラメチルピペリジン、４−（２−フロイルオキシ）−２，２，６，６−テトラメチルピペリジン、４−（β−ナフトイルオキシ）−２，２，６，６−テトラメチルピペリジン、１，３，８−トリアザ−７，７，９，９−テトラメチル−２，４−ジオキソ−３−ｎオクチル−スピロ［４，５］デカン、ビス（２，２，６，６−テトラメチル−４−ピペリジル）アジペート、ビス（２，２，６，６−テトラメチル−４−ピペリジル）セバケート、ビス（２，２，６，６−テトラメチル−４−ピペリジル）ヘキサヒドロテレフタレート、ビス（２，２，６，６−テトラメチル−４−ピペリジル）テレフタレート、ビス（１，２，２，６，６−ペンタメチル−４−ピペリジル）セバケート、トリス（２，２，６，６−テトラメチル−４−ピペリジル）ベンゼン−１，３，５−トリカルボキシレート、トリス（２，２，６，６−テトラメチル−４−ピペリジル）−２−アセトキシプロパン−１，２，３−トリカルボキシレート、トリス（２，２，６，６−テトラメチル−４−ピペリジル）−２−ヒドロキシプロパン−１，２，３−トリカルボキシレート、トリス（２，２，６，６−テトラメチル−４−ピペリジル）トリアジン−２，４，６−トリカルボキシレート、トリス（２，２，６，６−テトラメチル−４−ピペリジン）ホスファイト、トリス（２，２，６，６−テトラメチル−４−ピペリジル）ブタン−１，２，３−トリカルボキシレート、テトラキス（２，２，６，６−テトラメチル−４−ピペリジル）プロパン−１，１，２，３−テトラカルボキシレート、テトラキス（２，２，６，６−テトラメチル−４−ピペリジル）ブタン−１，２，３，４−テトラカルボキシレート、（２，２，６，６−テトラメチル−４−ピペリジン）−４−スピロ−２’−（６’，６’−ジメチルピペリジン）−４’−スピロ−５’’−ヒンダントインなどを挙げることができる。
【００１７】
ヒンダードアミン系光安定剤の例としてはまた、下記式で示されるような高分子型ヒンダードアミンを挙げることができる。
【００１８】
【化１】
2004034604.tif 000002
【００１９】
【化２】
2004034604.tif 000003
【００２０】
【化３】
2004034604.tif 000004
【００２１】
【化４】
2004034604.tif 000005
【００２２】
【化５】
2004034604.tif 000006
【００２３】
【化６】
2004034604.tif 000007
【００２４】
【化７】
2004034604.tif 000008
【００２５】
【化８】
2004034604.tif 000009
【００２６】
光安定剤としては、ＮＯＲ型ヒンダードアミン系光安定剤、好ましくは下記一般式（１）
【化９】
2004034604.tif 000010
で示される基（式中、Ｒは置換又は非置換の炭化水素基又はアシル基）を少なくとも１個以上有する化合物を使用すると、耐酸性、耐農薬性に優れた農業用フイルムが得られるので好ましい。。式（１）におけるＲは、置換又は非置換のアルキル基又はアシル基であり、例えばアルキル基、アルケニル基、シクロアルキル基、ビシクロアルキル基、フェニル基、ナフチル基、フェニルアルキル基、アルキル基置換フェニル基、水酸基置換アルキル基、アシル基、アルコキシ置換アルキル基、チオアルコキシ基置換アルキル基などである。
【００２７】
より具体的には、下記（ａ）〜（ｅ）で表される化合物を代表例として挙げることができる。
【００２８】
（ａ）下記一般式（２）
【化１０】
2004034604.tif 000011
（式中、Ｒは式（１）のものと同じ（以下同じ）、Ｒ１は、ｎ＝１のときは、水素、１個又は２個以上の酸素原子で中断されていてもよいアルキル基、シアノアルキル基、ベンジル基、アシル基などであり、ｎ＝２のときはアルキレン基、キシリレン基、ジアシル基などであり、ｎ＝３のときはトリアシル基、ｎ＝４のときはテトラアシル基などである）
【００２９】
（ｂ）下記一般式（３）
【化１１】
2004034604.tif 000012
（式中、Ｒ２は、水素、アルキル基、ヒドロキシアルキル基、シクロアルキル基、アルアルキル基、アシル基又は式（１）の基などであり、Ｒ３は、ｎ＝１のときは、水素、アルキル基、ヒドロキシアルキル基、シクロアルキル基、アルアルキル基、アシル基などであり、あるいはＲ２と環を形成してジアシル基を示し、ｎ＝２のときは、アルキレン基、アリーレン基、キシリレン基、１−オキソアルキレン基、ジアシル基などである。
【００３０】
（ｃ）下記一般式（４）
【化１２】
2004034604.tif 000013
（式中、Ｒ４は、アルキル基、アリール基、ベンジル基、アルコキシアルキル基などであり、Ｒ５は、ｎ＝１のときは、水素、アルキル基、アルケニル基、アルアルキル基、シクロアルキル基、ヒドロキシアルキル基、アルコキシアルキル基、アリール基、カルボン酸エステル基置換アルキル基などであり、ｎ＝２のときはアルキレン基、アリーレン基、ヒドロキシ置換アルキレン基、酸素で遮断されているアルキレン基などである。）
【００３１】
（ｄ）下記一般式（５）
【化１３】
2004034604.tif 000014
（式中、Ｒ６、Ｒ７はそれぞれ水素、アルキル基、アリール基、アルアルキル基、ハロゲン置換アルキル基等であり、また両者が結合してシクロアルカン環を形成していてもよい）
【００３２】
（ｅ）下記一般式（６）
【化１４】
2004034604.tif 000015
（式中、Ｒ８、Ｒ９はそれぞれ水素、アルキル基、アリール基、アルアルキル基、ハロゲン置換アルキル基等であり、また両者が結合してシクロアルカン環を形成していてもよい。Ｒ１０は、ｎ＝１のときは、水素、アルキル基、アルケニル基、アルアルキル基、シクロアルキル基、ヒドロキシアルキル基、アルコキシアルキル基、アリール基、カルボン酸エステル基置換アルキル基などであり、ｎ＝２のときはアルキレン基、アリーレン基、ヒドロキシ置換アルキレン基、酸素で遮断されているアルキレン基などである。）
【００３３】
（ｆ）下記一般式（７）
【化１５】
2004034604.tif 000016
（式中、ｎは１又は２であり、Ｒ１１は下記式（８）
【化１６】
2004034604.tif 000017
又は下記式（９）
【化１７】
2004034604.tif 000018
（式中、Ｒは式（１）のものと同じで、好ましくはアルキル基又はシクロアルキル基であり、Ｒ１４は、−Ｏ−又は−ＮＲ１５−を表し、Ａはアルキレン基又は−Ｃ３Ｈ６−Ｏ−を表し、ｍは０又は１であり、Ｒ１５は、水素、アルキル基、ヒドロキシアルキル基又はシクロアルキル基を表す。またＲ１２は、Ｒ１１として例示したものであるか、−ＮＲ１６Ｒ１７、−ＯＲ１８、−ＮＨＣＨ２Ｒ１８又は−Ｎ（ＣＨ２ＯＲ１８）である。Ｒ１６及びＲ１７は、アルキル基、シクロアルキル基、ベンジル基、ヒドロキシアルキル基又は式（１）の基を表し、あるいは両者が結合してアルキレン基、−Ｃ２Ｈ４−Ｏ−Ｃ２Ｈ４−又は−Ｃ２Ｈ４−ＮＲ１８−Ｃ２Ｈ４−を表す。Ｒ１８はアルキル基、シクロアルキル基、ベンジル基又はヒドロキシアルキル基である。
【００３４】
Ｒ１６はまた、式（１０）
【化１８】
2004034604.tif 000019
（式中、Ｒ１９はアルキル基）で示される基でもよい。
Ｒ１３は、ｎ＝１のときは、Ｒ１１又はＲ１２として例示したものであり、ｎ＝２のときは、−Ｒ１４−Ｂ−Ｒ１４−（Ｂは、アルキレン基又は１個又は２個のＮＲ１６で中断されているアルキレン基）を表す。）
【００３５】
（ｇ）繰り返し構造単位が、式（１）のＮ−置換−２，２，６，６−テトラメチルピペリジン基を含有しているオリゴマー又はポリマー化合物、好ましくはこれら基を有するポリエステル、ポリエーテル、ポリアミド、ポリアミン、ポリウレタン、ポリ尿素、ポリアミノトリアジン、ポリ（メタ）アクリレート、ポリ（メタ）アクリルアミドなどである。
【００３６】
これらの中でとくに好ましいのは、（ａ）、（ｆ）又は（ｇ）で示される化合物である。
【００３７】
より具体的には、（ａ）で示される化合物としてとくに好適なものは、式（２）において、ｎ＝１で、Ｒが炭素数１〜２０のアルキル基又は炭素数１〜４のアルキル基で置換されていてもよい炭素数５〜１２のシクロアルキル基であり、Ｒ１が炭素数１〜２４の脂肪族アシル基である化合物、ｎ＝２で、Ｒが炭素数１〜２０のアルキル基又は炭素数１〜４のアルキル基で置換されていてもよい炭素数５〜１２のシクロアルキル基であり、Ｒ１が炭素数２〜１６の脂肪族ジアシル基の化合物である。
【００３８】
（ｆ）で示される化合物においてとくに好適なものは、式（７）において、ｎ＝１で、Ｒ１１、Ｒ１２、Ｒ１３が共に式（８）で示されるものであって、式（８）におけるｍ＝０、Ｒ１４が−ＮＲ１５−で示されるものであり、式（８）のＲが炭素数１〜２０のアルキル基又は炭素数１〜４のアルキル基で置換されていてもよい炭素数５〜１２のシクロアルキル基であり、Ｒ１５が、水素、炭素数１〜１０のアルキル基又は炭素数５〜８のシクロアルキル基である化合物である。
【００３９】
さらに（ｇ）で示される化合物の好適例として、一般式（１１）
【化１９】
2004034604.tif 000020
【００４０】
一般式（１２）
【化２０】
2004034604.tif 000021
【００４１】
（式中、Ｒ２０はアルキル基）
一般式（１３）
【化２１】
2004034604.tif 000022
（式中、Ｒ２１はエチレン重合単位又はスチレン重合単位）などを挙げることができる。
【００４２】
より具体的には、
（１）１−シクロヘキシルオキシ−４−ステアロイルオキシ−２，２，６，６−テトラメチルピペリジン
（２）コハク酸ビス（１−シクロヘキシルオキシ−２，２，６，６−テトラメチルピペリジン−４−イル）
（３）アジピン酸ビス（１−シクロヘキシルオキシ−２，２，６，６−テトラメチルピペリジン−４−イル）
（４）セバシン酸ビス（１−シクロヘキシルオキシ−２，２，６，６−テトラメチルピペリジン−４−イル）
（５）１−ベンゾイルオキシ−４−（Ｎ−ｎ−ブチル−Ｎ−ベンゾイルアミノ）−２，２，６，６−テトラメチルピペリジン
（６）１，４−ジ−（４−ヒドロキシー３，５−ジ−ｔ−ブチルベンゾイルオキシ）−２，２，６，６−テトラメチルピペリジン
（７）ｎ−ブチル−（１−ベンゾイルオキシ−２，２，６，６−テトラメチルピペリジン−４−イル）カーボネート
（８）α、α’−（ジ−１−エトキシ−２，２，６，６−テトラメチルピペリジン−４−イルオキシ）−ｐ−キシレン
（９）１−エトキシ−４−ベンジルオキシ−２，２，６，６−テトラメチルピペリジン
（１０）１，４−ジベンジルオキシ−２，２，６，６−テトラメチルピペリジン
（１１）１−（α−メチルベンジルオキシ）−４−ベンゾイルオキシ−２，２，６，６−テトラメチルピペリジン
（１２）セバシン酸ビス（１−ベンゾイルオキシ−２，２，６，６−テトラメチルピペリジン−４−イル）
（１３）フタル酸ビス（１−ベンゾイルオキシ−２，２，６，６−テトラメチルピペリジン−４−イル）
【００４３】
（１４）セバシン酸ビス（１−ベンジルオキシ−２，２，６，６−テトラメチルピペリジン−４−イル）
（１５）セバシン酸ビス（１−メトキシ−２，２，６，６−テトラメチルピペリジン−４−イル）
（１６）コハク酸ビス（１−メトキシ−２，２，６，６−テトラメチルピペリジン−４−イル）
（１７）（１−シクロヘキシルオキシ−２，２，６，６−テトラメチルピペリジン−４−イル）−３，５−ジ−ｔ−ブチル−４−ヒドロキシベンゾエート
（１８）イソフタル酸ビス（１−シクロヘキシルオキシ−２，２，６，６−テトラメチルピペリジン−４−イル）
（１９）フタル酸ビス（１−シクロヘキシルオキシ−２，２，６，６−テトラメチルピペリジン−４−イル）
（２０）セバシン酸ビス（１−ヘプチルオキシ−２，２，６，６−テトラメチルピペリジン−４−イル）
（２１）テレフタル酸ビス（１−（α−メチルベンジルオキシ）−２，２，６，６−テトラメチルピペリジン−４−イル）
（２２）イソフタル酸ビス（１−（α−メチルベンジルオキシ）−２，２，６，６−テトラメチルピペリジン−４−イル）
（２３）セバシン酸ビス（１−エトキシ−２，２，６，６−テトラメチルピペリジン−４−イル）
（２４）セバシン酸ビス（１−クミルオキシ−２，２，６，６−テトラメチルピペリジン−４−イル）
（２５）セバシン酸ビス（１−オクタデシルオキシ−２，２，６，６−テトラメチルピペリジン−４−イル）
（２６）セバシン酸ビス［１−（ビシクロ−［４，４，０］−デシル−１−オキシ）−２，２，６，６−テトラメチルピペリジン−４−イル］
【００４４】
（２７）セバシン酸ビス（１−オクチルオキシ−２，２，６，６−テトラメチルピペリジン−４−イル）
（２８）コハク酸ビス（１−オクチルオキシ−２，２，６，６−テトラメチルピペリジン−４−イル）
（２９）２，２−ジメチルマロン酸ビス（１−ｎ−ブチルカルバモイルオキシ−２，２，６，６−テトラメチルピペリジン−４−イル）
（３０）２，４，４−トリメチルヘキサン−１，６−ジカルバミン酸ビス（４−ベンゾイルオキシ−２，２，６，６−テトラメチルピペリジン−１−イル）
（３１）フタル酸ビス（１−ｎ−ブチルカルバモイルオキシ−２，２，６，６−テトラメチルピペリジン−４−イル）
（３２）イソフタル酸ビス（１−ｎ−ブチルカルバモイルオキシ−２，２，６，６−テトラメチルピペリジン−４−イル）
（３３）（３，５−ジ−ｔ−ブチル−４−ヒドロキシベンジル）ｎ−ブチルマロン酸ビス（１−メトキシ−２，２，６，６−テトラメチルピペリジン−４−イル）
（３４）（３，５−ジ−ｔ−ブチル−４−ヒドロキシベンジル）ｎ−ブチルマロン酸ビス（１−シクロヘキシルオキシ−２，２，６，６−テトラメチルピペリジン−４−イル）
（３５）３，１５−ジ−α−メチルベンジルオキシ−２，２，４，４，１４，１４，１６，１６−オクタメチルー７，１１，１８，２１−テトラオキサ−３，１５−ジアザトリスピロ［５，２，２，５，２，２］ヘンエイコサン
（３６）３，１５−ジ−ジシクロヘキシルオキシ−２，２，４，４，１４，１４，１６，１６−オクタメチルー７，１１，１８，２１−テトラオキサ−３，１５−ジアザトリスピロ［５，２，２，５，２，２］ヘンエイコサン
（３７）ポリ−［６−｛（１，１，３，３−テトラメチルブチル）−イミノ｝−１，３，５−トリアジン−２，４−ジイル］［２−（１−アセトキシ−２，２，６，６−テトラメチルピペリジル）−イミノ）−ヘキサメチレン−［４−（１−アセトキシ−２，２，６，６−テトラメチルピペリジル）−イミノ］
（３８）ポリ−［６−｛（１，１，３，３−テトラメチルブチル）−イミノ｝−１，３，５−トリアジン−２，４−ジイル］［２−（１−アセトキシ−２，２，６，６−テトラメチルピペリジル）−イミノ）−ヘキサメチレン−［４−（１−シクロヘキシルオキシ−２，２，６，６−テトラメチルピペリジル）−イミノ］などを代表例として例示することができる。
【００４５】
（Ｂ）成分として使用可能な紫外線吸収剤としては、２−ヒドロキシ−４−メトキシベンゾフェノン、２−ヒドロキシ−４−オクトキシベンゾフェノン、２−ヒドロキシ−４−ｎドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５−クロロベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノンのようなベンゾフェノン系紫外線吸収剤、２−（２−ヒドロキシ−５−メチルフェニル）ベンゾトリアゾール、２−（２−ヒドロキシ−５−ｔ−ブチルフェニル）ベンゾトリアゾール、２−（２−ヒドロキシ−３，５−ジメチルフェニル）ベンゾトリアゾール、２−（２−メチル−４−ヒドロキシフェニル）ベンゾトリアゾール、２−（２−ヒドロキシ−３−メチル−５−ｔ−ブチルフェニル）ベンゾトリアゾール、２−（２−ヒドロキシ−３，５−ジ−ｔ−アミルフェニル）ベンゾトリアゾール、２−（２−ヒドロキシ−３，５−ジ−ｔ−ブチルフェニル）ベンゾトリアゾール、２−（２−ヒドロキシ−３、５−ジメチルフェニル）−５−メトキシベンゾトリアゾール、２−（２−ｎ−オクタデシルオキシ−３、５−ジメチルフェニル）−５−メチルベンゾトリアゾール、２−（２−ヒドロキシ−５−メトキシフェニル）−５−メチルベンゾトリアゾール、２−（２−ヒドロキシ−３−ｔ−ブチル−５−メチルフェニル）−５−クロロベンゾトリアゾール、２−（２−ヒドロキシ−５−ｔ−ブチルフェニル）−５−クロロベンゾトリアゾール、２−（２−ヒドロキシ−５−フェニルフェニル）−５−クロロベンゾトリアゾール、２−（２−ヒドロキシ−３，５−ジクロロフェニルフェニル）−５−クロロベンゾトリアゾール、２−（２−ヒドロキシ−５−メチルフェニル）−５，６−ジクロロベンゾトリアゾール、２−（２−ヒドロキシ−３，５−ジ−ｔ−ブチルフェニル）−５−クロロベンゾトリアゾール、２−（２−ヒドロキシ−３−ｔ−ブチル−５−メチルフェニル）−５−クロロベンゾトリアゾール、２−（２−ヒドロキシ−３−メチルフェニル）−５−ブトキシカルボニルベンゾトリアゾール、２−（２−アセトキシ−５−メチルフェニル）ベンゾトリアゾール、２−［２−ヒドロキシ−３，５−ビス（α，α−ジメチルベンジル）フェニル］−２Ｈベンゾトリアゾールなどのベンゾトリアゾール系紫外線吸収剤、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−（ヘキシルオキシ）フェノールなどのトリアジン系紫外線吸収剤などを挙げることができる。
【００４６】
光安定剤及び／又は紫外線吸収剤（Ｂ）は、フイルム層を構成する熱可塑性樹脂中、０．０１〜５重量％、好ましくは０．０５〜２重量％、さらに好ましくは０．１〜１重量％の割合で配合される。
【００４７】
本発明において使用される防曇剤（Ｃ）としては、例えば、アルキルジエタノールアミン、アルキルジエタノールアミンモノ脂肪酸エステル、アルキルジエタノールアミド、多価アルコール脂肪酸エステルポリオキシアルキレンエーテル、高級アルコール硫酸エステルアルカリ金属塩、アルキルアリールスルホネート、四級アンモニウム塩などを挙げることができる。これらは２種以上混合して使用することができる。例えばアルキルジエタノールアミンとアルキルジエタノールアミンモノ脂肪酸エステルの重量比で５／９５〜５０／５０、好ましくは１０／９０〜３０／７０の混合物、あるいはアルキルジエタノールアミドと多価アルコール脂肪酸エステルの重量比で５／９５〜５０／５０、好ましくは５／９５〜２５／７５の混合物などを挙げることができる。
【００４８】
上記アルキルジエタノールアミンのアルキル基（アルケニル基を含む意で用いられる）としては、炭素数が８〜２２程度のもの、とくに１２〜１８程度のものが好ましい。具体的には、ラウリルジエタノールアミン、ミリスチルジエタノールアミン、パルミチルジエタノールアミン、ステアリルジエタノールアミン、オレイルジエタノールアミン、あるいはこれらの混合物などを例示することができる。これらの中ではとくにオレイルジエタノールアミンあるいはオレイルジエタノールアミンを５０重量％以上含有するアルキルジエタノールアミン混合物を使用するのが最も好ましい。
【００４９】
上記アルキルジエタノールアミンモノ脂肪酸エステルのアルキル基（アルケニル基を含む）としては、炭素数が８〜２２程度、好ましくは１２〜１８のものであって、脂肪酸エステルにおける脂肪酸成分としては、炭素数８〜２２程度、好ましくは１２〜２２程度の飽和又は不飽和の脂肪酸が好ましい。具体的にはラウリルジエタノールアミンモノステアリン酸エステル、ミリスチルジエタノールアミンモノオレイン酸エステル、パルミリルジエタノールアミンモノステアリン酸エステル、ステアリルジエタノールアミンモノパルミチン酸エステル、ステアリルジエタノールアミンモノステアリン酸エステル、オレイルジエタノールアミンモノパルミチン酸エステル、オレイルジエタノールアミンモノステアリン酸エステル、あるいはこれらの混合物などを例示することができる。
【００５０】
上記アルキルジエタノールアミドのアルキル基としては炭素数８〜２２程度、とくに炭素数１０〜１６程度のものが好ましい。具体的には、ラウリルジエタノールアミド、ミリスチルジエタノ−ルアミド、パルミチルジエタノールアミド、ステアリルジエタノールアミド、オレイルジエタノールアミド、あるいはこれらの混合物などを例示することができる。
【００５１】
また多価アルコール脂肪酸エステルにおける多価アルコール成分としては、グリセリン、ジグリセリン、トリグリセリン、ソルビトール、ソルビタンなどの１種又は２種以上から選ばれる。また脂肪酸エステルにおける脂肪酸成分としては炭素数８〜２２程度、好ましくは炭素数１２〜１８程度の飽和又は不飽和の脂肪酸、例えばミリスチン酸、パルミチン酸、ステアリン酸、オレイン酸、あるいはこれらの混合物などが好ましい。これらの中ではとくにソルビタンエステルの使用が好ましい。ソルビタンエステルは、トールタイプ、バイドタイプ、タンタイプの異性体の混合体であって、通常トールタイプの含有率は１０〜１５重量％であるが、とりわけソルビトール含有量を２０〜６０重量％、とくに３０〜５０重量％に高めたソルビタンエステルを使用するのが好ましい。
【００５２】
このような防曇剤（Ｃ）としては、フイルム層を構成する熱可塑性樹脂中に０．１〜５重量％、好ましくは０．５〜３重量％の割合で配合するのが効果的である。
【００５３】
上記（Ａ）、（Ｂ）、（Ｃ）を配合した熱可塑性樹脂フイルム層には、必要に応じ種々の他の添加剤を配合することができる。このような添加剤として例えば、酸化防止剤、防霧剤、融着防止剤、アンチブロッキング剤、スリップ剤、分散向上剤、上記以外の保温剤、防黴剤、防藻剤などを例示することができる。
【００５４】
防霧剤として具体的には、パーフルオロアルキル基又はパーフルオロアルケニル基を有するフッ素系界面活性剤を好適例として挙げることができる。これらは陰イオン型、陽イオン型、両性型、非イオン型のいずれのものであってもよい。防霧剤の好適な配合量は、熱可塑性樹脂中、０．０１〜１重量％、とくに０．０２〜０．５重量％の範囲である。
【００５５】
酸化防止剤としては具体的には、２，６−ジ−ｔ−ブチル−ｐ−クレゾール、２−ｔ−ブチル−４−メトキシフェノール、３−ｔ−ブチル−４−メトキシフェノール、２，６−ジ−ｔ−ブチル−４−エチルフェノール、２，２’−メチレンビス（４−メチル−６−ｔ−ブチルフェノール）、２，２’−メチレンビス（４−エチル−６−ｔ−ブチルフェノール）、４，４’−メチレンビス（２，６−ジ−ｔ−ブチルフェノール）、２，２’−メチレンビス［６−（１−メチルシクロヘキシル）−ｐ−クレゾール］、ビス［３，３−ビス（４−ヒドロキシ−３−ｔ−ブチルフェニル）ブチリックアシッド］グリコールエステル、４，４’−ブチリデンビス（６−ｔ−ブチル−ｍ−クレゾール）、２，２’−エチリデンビス（４−ｓｅｃ−ブチル−６−ｔ−ブチルフェノール）、２，２’−エチリデンビス（４，６−ジ−ｔ−ブチルフェノール）、１，１，３−トリス（２−メチル−４−ヒドロキシ−５−ｔ−ブチルフェニル）ブタン、１，３，５−トリス（３，５−ジ−ｔ−ブチル−４−ヒドロキシベンジル）−２，４，６−トリメチルベンゼン、２，６−ジフェニル−４−オクタデシロキシフェノール、テトラキス［メチレン−３−（３，５−ジ−ｔ−ブチル−４−ヒドロキシフェニル）プロピオネート］メタン、ｎ−オクタデシル−３−（３，５−ジ−ｔ−ブチル−４−ヒドロキシフェニル）プロピオネート、４，４’−チオビス（６−ｔ−ブチル−ｍ−クレゾール）、トコフェロール、３，９−ビス［１，１−ジメチル−２−［β−（３−ｔ−ブチル−４−ヒドロキシ−５−メチルフェニル）プロピオニルオキシ］エチル］２，４，８，１０−テトラオキサスピロ［５，５］ウンデカン、２，４，６−トリス（３，５−ジ−ｔ−ブチル−４−ヒドロキシベンジルチオ）−１，３，５−トリアジンなどのヒンダードフェノール系酸化防止剤を好適例として挙げることができる。
【００５６】
上記複合無機化合物（Ａ）以外の保温剤の例としては、一般式
Ｍｇ（１−ｘ）Ａｌｘ（ＯＨ）２Ｘｘ／ｎ・ｍＨ２Ｏ
（但し、式中、Ｘはｎ価のアニオンである。また０＜ｘ＜０．５、　０≦ｎ≦２、　０≦ｍである）で示されるハイドロタルサイト化合物を挙げることができる。上記式中Ｘとしては、たとえばＣｌ−、Ｂｒ−、Ｉ−、ＮＯ２−、ＣｌＯ４−、ＳＯ４２−、ＣＯ３２−、ＨＰＯ４２−、ＨＢＯ３２−、ＰＯ４３−、Ｆｅ（ＣＮ）６３−、Ｆｅ（ＣＮ）４４−、ＣＨ３ＣＯＯ−、Ｃ６Ｈ４（ＯＨ）ＣＯＯ−、（ＯＣＯＣＯＯ）２−、（ＯＣＯＣ６Ｈ４ＣＯＯ）２−などの１種又は２種以上を例示することができる。
【００５７】
上記酸化防止剤の効果的な配合量は、前記フィルム層を形成する熱可塑性樹脂中、０．０１〜５．０重量％程度、好ましくは０．１〜３．０重量％程度である。また上記他の保温剤の効果的な配合量は、０．１〜２０重量％、とくに０．２〜１０重量％の範囲である。
【００５８】
上記本発明の農業用フイルムは、単層でも２層以上の積層体でもよく、その場合、上記（Ａ）、（Ｂ）、（Ｃ）を所定量含む熱可塑性樹脂フイルム層が少なくとも１層含まれていればよい。すなわち積層農業用フイルムにおいては、（Ａ）、（Ｂ）、（Ｃ）を所定量含む熱可塑性樹脂フイルム層が複数層形成された積層フイルム、（Ａ）、（Ｂ）、（Ｃ）を所定量含む熱可塑性樹脂フイルム層が１層又は複数層と他の熱可塑性フイルム層が１層又は複数層とからなる積層フイルムであることができる。（Ａ）、（Ｂ）、（Ｃ）を所定量含む熱可塑性樹脂フイルム層が複数層有する積層フイルムにおいては、それらは組成や基材熱可塑性樹脂が同一あるいは異なるものであってもよい。また他の熱可塑性樹脂フイルム層の基材熱可塑性樹脂としては（Ａ）、（Ｂ）、（Ｃ）を所定量含む熱可塑性樹脂フイルム層を形成する熱可塑性樹脂として例示したものを使用することができる。このような他の熱可塑性樹脂フイルム層には、（Ａ）、（Ｂ）、（Ｃ）から選ばれる添加剤が配合されていてもよく、また他の添加剤として例示したようなものが配合されていてもよい。とくに積層農業用フイルムの場合においては、展張時の初期防曇における白化防止、防曇持続性及び初期防霧性を高めるために、（Ａ）、（Ｂ）、（Ｃ）を所定量含む熱可塑性樹脂フイルム層を内層とするのが好ましい。
【００５９】
本発明の単層又は多層の農業用フイルムにおいては、総厚みが１０〜３００μｍ、とくに３０〜２００μｍとなるようにするのが好ましい。また多層の場合には、２層又は３層とするのが好ましく、各層の厚みが１０〜１５０μｍ、とくに２０〜１００μｍ程度とするのが好ましい。多層フイルムにおいてはまた、基材として外層をポリエチレンとし、中間層及び内層をエチレン・酢酸ビニル共重合体として使用する態様が好ましい。とくに外層のポリエチレンが密度９００〜９３０ｋｇ／ｍ３、メルトフローレート０．５〜５．０ｇ／１０分の高圧法ポリエチレン又は直鎖低密度ポリエチレンであり、中間層がある場合はそのエチレン・酢酸ビニル共重合体が、酢酸ビニル含量が１０〜２０重量％、メルトフローレートが０．５〜５．０ｇ／１０分の共重合体であり、内層のエチレン・酢酸ビニル共重合体が、酢酸ビニル含量が３〜１０重量％、メルトフローレートが０．５〜５．０ｇ／１０分の共重合体であることが好ましい。このような構成にすることにより、耐擦れ性、透明性、防曇性、防霧性、保温性等に優れた農業用フイルムを容易に得ることができる。このような好適態様においては、上述のように内層を、（Ａ）、（Ｂ）、（Ｃ）を所定量配合した本発明の必須フイルム層とするのが好ましく、外層は防曇剤（Ｃ）を除いたその他の熱可塑性樹脂層とするのが実用上好ましい。
【００６０】
本発明の農業用フイルムは、基材となる熱可塑性樹脂に複合無機化合物（Ａ）、光安定剤及び／又は紫外線吸収剤（Ｂ）、防曇剤（Ｃ）及び必要に応じ配合されるその他の添加剤を所定量秤量し、リボンブレンダー、バンバリーミキサー、スーパーミキサー、押出機など公知の混合機を用いて樹脂組成物を製造し、これをインフレーション加工、カレンダー加工、Ｔダイ加工などによりフイルム化することによって製造することができる。添加剤の配合に当たっては、勿論マスターバッチを使用することができる。多層フイルム類の場合は、共押出によるのが最も効率的である。
【００６１】
【実施例】
以下、実施例により本発明をさらに詳細に説明する。尚、実施例等用いた熱可塑性樹脂、添加剤及び実施例等で得られた農業用フイルムの物性評価方法は以下の通りである。
【００６２】
［熱可塑性樹脂］
（１）ＥＶＡ−１：エチレン・酢酸ビニル共重合体、商品名：エバフレックスＶ９６１１７（三井・デュポンポリケミカル社製）、酢酸ビニル含量５重量％、メルトフローレート１．０ｇ／１０分
（２）ＥＶＡ−２：エチレン・酢酸ビニル共重合体、商品名：エバフレックスＶ５９６１（三井・デュポンポリケミカル社製）、酢酸ビニル含量９．０重量％、メルトフローレート１．６ｇ／１０分
（３）ＥＶＡ−３：エチレン・酢酸ビニル共重合体、商品名：エバフレックスＰ１４０３（三井・デュポンポリケミカル社製）、酢酸ビニル含量１４．５重量％、メルトフローレート１．３ｇ／１０分
（４）ＬＤＰＥ：高圧法低密度ポリエチレン（商品名：ミラソンＮＥＯ２３Ｈ（三井化学社製）、密度９２１ｋｇ／ｍ３、メルトフローレート３．３ｇ／１０分）
【００６３】
［添加剤］
（１）複合無機化合物−１：商品名：フジレインＤ（富士化学工業社製）、炭酸リチウム、硫酸リチウム、炭酸マグネシウム、水酸化マグネシウム、水酸化アルミニウムの複塩、水素イオン濃度：７、平均粒子径：０．９５μｍ
尚、本発明において水素イオン指数はＪＩＳ　Ｚ　８８０２に準じて測定し、平均粒子径はレーザー回折法（コールター社製ＬＳ２３０）によって測定した。
（２）複合無機化合物−２：商品名：ＭＩＣＬＡＹ−ＡＳｉ（水沢化学社製）、カリウム及びナトリウムアルミノ珪酸塩、水素イオン濃度：７．１、平均粒子径：０．５３μｍ、屈折率：１．４９、比表面積：１０ｍ２／ｇ）
（３）保温剤−１：ハイドロタルサイト、商品名：ＤＨＴ−４Ｈ、協和化学社製、水素イオン濃度：９、平均粒子径：０．４０μｍ、屈折率：１．５１、比表面積：１２ｍ２／ｇ）
（４）光安定剤−１：［ポリ［［６−（１，１，３，３−テトラメチル）イミノ−１，３，５−トリアジン−２，４−ジイル］［（２，２，６，６−テトラメチル−４−ピペリジル）イミノ］ヘキサメチレン］［（２，２，６，６−テトラメチル−４−ピペリジル）イミノ］］］（商品名：キマソーブ９４４ＬＤ、チバ・スペシャルティ・ケミカルズ社製）
（５）紫外線吸収剤：２−ヒドロキシ−４−オクトキシベンゾフェノン（商品名：セイカライザーＥ、大阪精化工業社製）
（６）防曇剤−１：アルキルジエタノールアミン（アルキル基がオレイル基とパルミチル基が７／３（モル比）のもの）とアルキルジエタノールアミンモノ脂肪酸エステル（アルキル基がステアリル基で、脂肪酸がステアリン酸とパルミチン酸が７／３（モル比）のもの）の２０／８０（重量比）の混合物
（７）防曇剤−２：ジグリセリンとソルビタンの縮合物のステアリン酸エステル２６重量部、ソルビタンセスキステアレートの３モルエチレンオキサイド付加物２６重量部及びソルビタンモノステアリン酸エステル４８重量部の混合物
（８）防霧剤：パーフルオロアルキル基含有オリゴマー（商品名：Ｓ−３９３、セイミケミカル社製）
【００６４】
［物性評価方法］
（１）低温時の防曇性
２５℃の水を容器容量の２／３まで入れた保温容器（直径１５ｃｍ、高さ１７ｃｍ）の上部を試料フイルムで密封し、−１０℃の冷風循環式低温室に静置し、２０時間後室温に戻し４時間静置した。このサイクルを７回繰返した。
完全に透明で曇りの発生のない場合を５とし、結露した水滴によってフイルムが完全に曇った場合を１とし、５段階で評価した。
【００６５】
（２）防曇持続性
３０℃に保った恒温水槽上に、水平面から５°の傾きをもって試料フイルムを展張し、試料フイルム内面に対する水の凝縮状況を時間の経過とともに観察し、低温時の防曇性と同様に５段階で評価した。
【００６６】
（３）初期防霧性
（イ）８ｃｍ×７．５ｃｍ×１６ｃｍの木枠を作成し、前面及び後面にＰＥＴシートを貼るとともに、試料フイルムを両側面及び天井面の３面に貼り、下面はオープンにしておく。
（ロ）この装置を５０℃の水浴上に１０分間載せ、内面に水を充分付着させる。
（ハ）別に上記装置が丁度入る大きさの透明プラスチック箱を用意し、約３５℃の温水を深さ１ｃｍｍになるように入れる。
（ニ）そこに（ロ）で水を付着させた装置を入れ、天井面に氷水の入ったポリ袋を載せる。
（ホ）１０分後、装置を水浴から出し、水の入っていない同じ透明プラスチック箱に入れる。
（へ）さらに１０分後、ＰＥＴシート越しに天井面から発生して流下する霧を観察する。
微妙な差については、火の付いた線香を３秒間入れ、５分後の霧を観察する。
霧の程度を次の３段階で評価した。
３……僅かに発生
２……やや濃く発生
１……全体に濃く発生
【００６７】
（４）保温性
赤外線（波長５〜２５μｍ領域）吸収率を測定した。
【００６８】
［実施例１］
３層インフレダイスを装備した多層インフレーションフイルム成形装置を使用し、ダイスの外層には外層用押出機を通じて、ＬＤＰＥを９９．３２重量％、保温剤−１を０．５重量％、光安定剤−１を０．１重量％及び紫外線吸収剤を０．０８重量％の割合で予め混練して得たペレットを溶融ゾーン１７０℃の条件で供給した。
【００６９】
中間層には中間層用押出機を通じて、ＥＶＡ−３を９７．２５重量％、保温剤−１を１．５重量％、光安定剤−１を０．２重量％、紫外線吸収剤を０．０５重量％及び防曇剤−２を１．０重量％の割合で予め混練して得たペレットを溶融ゾーン１７０℃の条件で供給した。
【００７０】
内層には内層用押出機を通じて、ＥＶＡ−１を９５．７０重量％、複合無機化合物−１を２．０重量％、光安定剤ー１を０．２重量％、紫外線吸収剤を０．０５重量％、防曇剤−１を２．０重量％及び防霧剤を０．０５重量％の割合で予め混練して得たペレットを溶融ゾーン１７０℃の条件で供給した。
【００７１】
各層に供給した樹脂組成物は、１８０℃に予熱された前記ダイスの内部で貼合し、各層の厚みが外層２０μｍ、中間層２０μｍ、内層６０μｍで構成される３層積層構造の透明なフイルムを得た。このフイルムにつき、物性評価を行った。結果を表１に示す。
【００７２】
［実施例２］
実施例１の３層フイルムにおいて、内層のＥＶＡ−１をＥＶＡ−２に変えた以外は、同様にして３層フイルムを製造した。このフイルムにつき、実施例１と同様の評価を行った。結果を表１に示す。
【００７３】
［実施例３］
実施例１の３層フイルムにおいて、内層に複合無機化合物−１の代りに複合無機化合物−２を配合した以外は、同様にして３層フイルムを製造した。このフイルムにつき、実施例１と同様の評価を行った。結果を表１に示す。
【００７４】
［実施例４］
実施例２の３層フイルムにおいて、内層に複合無機化合物−１の代りに複合無機化合物−２を配合した以外は、同様にして３層フイルムを製造した。このフイルムにつき、実施例１と同様の評価を行った。結果を表１に示す。
【００７５】
［実施例５］
実施例１の３層フイルムにおいて、内層に防曇剤−１の代りに防曇剤−２を配合した以外は、同様にして３層フイルムを製造した。このフイルムにつき、実施例１と同様の評価を行った。結果を表１に示す。
【００７６】
【表１】
2004034604.tif 000023
【００７７】
［実施例６］
実施例１の３層フイルムにおいて、内層に配合した複合無機化合物−１を１．０重量％にするともに複合無機化合物−２を１．０重量％配合した以外は、同様にして３層フイルムを製造した。このフイルムにつき、実施例１と同様の評価を行った。結果を表２に示す。
【００７８】
［実施例７］
実施例１の３層フイルムにおいて、中間層に配合した保温剤−１を０．５重量％とするとともに、複合無機化合物−２を１．０重量％配合した以外は、同様にして３層フイルムを製造した。このフイルムにつき、実施例１と同様の評価を行った。結果を表２に示す。
【００７９】
［比較例１］
実施例１の３層フイルムにおいて、内層に配合した複合無機化合物−１を保温剤−１に変えた以外は、同様にして３層フイルムを製造した。このフイルムにつき、実施例１と同様の評価を行った。結果を表２に示す。
【００８０】
［比較例２］
比較例１の３層フイルムにおいて、内層に配合した防曇剤−１を防曇剤−２に変えた以外は、同様にして３層フイルムを製造した。このフイルムにつき、実施例１と同様の評価を行った。結果を表２に示す。
【００８１】
［比較例３］
比較例１の３層フイルムにおいて、内層に用いたＥＶＡ−１をＥＶＡ−２に変えた以外は、同様にして３層フイルムを製造した。このフイルムにつき、実施例１と同様の評価を行った。結果を表２に示す。
【００８２】
【表２】
2004034604.tif 000024
【００８３】
【発明の効果】
本発明によれば、初期防曇性、防曇持続性に優れ、かつ保温性にも優れた農業用フイルムを提供することができる。